(57)【特許請求の範囲】
【請求項１】
ポリカーボネートを加熱溶融し、２４０〜２９０℃の温度でダイから押し出して、シート状ポリカーボネートを得ること；
可撓性サポートを支持する第１ロールと、表面に予め形成されたパターンを有する第２ロールが、平行に配置され、
可撓性サポートは、第１ロールと第２ロールとの間を通り、第２ロールの円周方向の少なくとも一部に巻き付けられるように配置され、
５〜４０℃の温度の第１ロールと１１０〜１６０℃の温度の第２ロールは、可撓性サポートと第２ロールの間に、シート状ポリカーボネートを挟みながら、シート状ポリカーボネートに可撓性サポートを伴走させながら、加圧するように回転して、シート状ポリカーボネートを、第２ロールに押しつけること；
第２ロールに押しつけられたシート状ポリカーボネートは、可撓性サポートによって第２ロールの表面に支持されて、第２ロールの回転方向に走行し、第１ロールと第２ロールの表面が最も接近する箇所を基準として、シート状ポリカーボネートと、可撓性サポートは、第２ロールの回転角度が４５〜１５０°である箇所で離れること；及び
第３ロールは、第２ロールと平行で、第１ロールの反対側に配置され、
シート状ポリカーボネートは、第２ロールと第３ロールの間を通り、第３ロールの円周方向の少なくとも一部で支持され、第３ロールは、シート状ポリカーボネートを引き取るように回転すること、
を含む、ポリカーボネート導光板の製造方法。
【請求項２】
第１ロールの表面は、弾性を有する、請求項１に記載の導光板の製造方法。
【請求項３】
（ｉ）シート状ポリカーボネートに接する可撓性シートの表面は、鏡面であり、シート状ポリカーボネートの片面にパターンが形成される、又は
（ｉｉ）シート状ポリカーボネートに接する可撓性シートの表面に、予めパターン形状が形成され、シート状ポリカーボネートの両面にパターンが形成される、請求項１又は２に記載の導光板の製造方法。
【発明の詳細な説明】
【技術分野】
【０００１】
本発明は、例えば、スマートフォン、携帯電話、モバイル端末、携帯情報端末（ＰＤＡ）、タブレット型パーソナルコンピューター（ＰＣ）、ノート型ＰＣ、車載用インストルメントパネル、ＰＣ用表示モニター等の液晶表示パネルのバックライト、及び例えば、スマートフォン、携帯電話、モバイル端末、携帯情報端末（ＰＤＡ）、タブレット型パーソナルコンピューター（ＰＣ）、ノート型ＰＣ等のキーボードのバックライト等の照明装置内部で使用される導光板の製造方法に関する。
【背景技術】
【０００２】
側方から入れた光を拡散させて、表面から光を出射する導光板は、液晶表示パネル等のバックライトとして、使用されている。導光板は、その側方から入射した内部を伝搬する光を、導光板の表面から出射させるため、導光板の表面に、一般的にドットパターンなどの形状が形成されることが多い。【０００３】
導光板が使用される照明装置には、より軽く、より薄く、より低価格化が求められている。そのため、導光板は、厚さをより薄くしながら、ドットパターン等の形状をより正確に形成しながら（形状付与性を向上しながら）、そのような導光板の生産性を向上することが求められている。導光板は、従来、射出成形及び押出加工等によって製造され、種々の工夫が行われている。【０００４】
特許文献１は、両面に凸部を有する導光板及びその製造方法を記載する。特許文献１は、光透過性を有するシート状の基部を有し、基部の表裏それぞれに、凸となる部位が形成され、一方の面の凸となる部位は基部と同じ材料である、脂環式構造を有する重合体樹脂などの溶融押出樹脂からなり、他方の面に形成される凸となる部位はアクリル系紫外線硬化型樹脂などの電離放射線硬化樹脂からなる、導光板を記載する（特許文献１［請求項１］、［０００９］、［００２６］参照）。特許文献１は、導光板の厚さは、５００μｍ以下とすることができることを記載する（特許文献１［００３６］、［図５］参照）。特許文献１は、そのような導光板の製造方法として、スリーブ法による溶融押出加工を記載する（特許文献１［００３７］〜［００３８］、［図７］〜［図８］参照）。【０００５】
特許文献２は、薄型両面導光板を有する光学シート及びその製造方法を記載する。特許文献２は、複数の導光板を有する光学シートであって、第１加圧ローラーと第１パターン形成ローラーの間のニップに第１樹脂を押し出して、パターン形成されていない面とパターン形成された面を有する第１層を形成すること、第１層を第２パターン形成ローラーと第２加圧ローラーとの間のニップに運ぶこと、第２加圧ローラーと第２パターン形成ローラーの間のニップで第１層のパターン形成されていない面上に第２層を押し出して、パターン形成された面を有する第２層を形成し、一体となった第１層と第２層は複数の導光板パターンを含む、光学シートを記載する（特許文献２［請求項１］参照）。特許文献２は、光学シートの厚さは、０．０５ｍｍ〜約２ｍｍであることを記載する（特許文献２［請求項４］参照）。特許文献２は、そのような光学シートは、押出キャスティング方法によって、製造されることを記載する（特許文献２［００３４］〜［００３９］、［図８Ａ］参照）。特許文献２は、溶融した樹脂として、ポリカーボネート、ＰＭＭＡ及びポリオレフィン系ポリマーを例示する（特許文献２［００４１］参照）。
【先行技術文献】
【特許文献】
【０００６】
【特許文献１】特開２０１５−６９８４９号公報
【特許文献２】特開２０１２−６８６３３号公報
【発明の概要】
【発明が解決しようとする課題】
【０００７】
特許文献１及び２は、いずれも、押出成形によって、より薄い導光板を製造する方法を記載するが、形成されたパターンの形状の正確さ等のパターンの形状付与性（転写性）について、何ら開示するものではない。
更に、特許文献１及び２は、使用樹脂を例示するが、本願のポリカーボネート導光板程度の厚さに、厚さを薄くすると、例えば、アクリル樹脂は、柔らかくて破損しやすいので、実質的に現実に使用することができない。アクリル樹脂を使用して厚さの薄い導光板を製造すると、実際に使用するためには、強度の問題から、他の基材と組み合わせることを要する。従って、実際に実施例にて、具体的な樹脂を使用した製造方法は開示されておらず、特許文献１及び２は、それらが例示した材料を用いて、実際に使用可能な厚さの薄い導光板の製造方法の発明を開示するとはいえない。【０００８】
厚さの薄い導光板の実際の使用を考慮すると、より高い強度を有する樹脂を使用して製造することが、導光板の強度がより高いこと及びより取り扱い易いことの点から好ましいと考えられるが、実際にそのような樹脂を使用して、ドットパターン等の形状を正確に付与した、形状付与率（転写率）の高い導光板の製造方法は、いまだ報告されていない。【０００９】
形状付与性が十分でなく、導光板の表面に所望の形状を正確に十分に形成できない場合、導光板の輝度が不足するという問題も生ずる。
更にまた、近年、具体的には６００μｍ以下の厚さの薄い導光板を安定してより低価格で製造することが要求される。上述したようにアクリル樹脂等を使用すると、厚さが薄くなると（より具体的には６００μｍ以下になると）、強度が不足するとの問題もある。
【課題を解決するための手段】
【００１０】
本発明者らは、鋭意検討を重ねた結果、自立性を有するポリカーボネートという特定の熱可塑性樹脂を使用して、溶融状態のシート状ポリカーボネートを得ること、シート状ポリカーボネートは、可撓性サポートという特定のサポートと共にパターンが表面に形成されたロールに押しつけられること；シート状ポリカーボネートは、可撓性サポートに支持されたまま、パターンが形成されたロール上を走行して固化し、その後固化したシート状ポリカーボネートと可撓性サポートは、離れることを含むポリカーボネート導光板の製造方法は、ドットパターンなどの形状を正確に付与することができ、厚さが薄いにもかかわらず、強度が高く、取り扱い易い、現実に使用可能な導光板をより低価格で製造することができることを見いだし、本発明を完成するに至った。【００１１】
即ち、本発明は、
ポリカーボネートを加熱溶融し、ダイから押し出して、シート状ポリカーボネートを得ること；
可撓性サポートを支持する第1ロールと、表面に予め形成されたパターンを有する第２ロールが、平行に配置され、
可撓性サポートは、第１ロールと第２ロールとの間を通り、第２ロールの円周方向の少なくとも一部に巻き付けられるように配置され、
第１ロールと第２ロールは、可撓性サポートと第２ロールの間に、シート状ポリカーボネートを挟みながら、シート状ポリカーボネートに可撓性サポートを伴走させながら、加圧するように回転して、シート状ポリカーボネートを、第２ロールに押しつけること；
第２ロールに押しつけられたシート状ポリカーボネートは、可撓性サポートによって、第２ロールの表面に支持されて（保圧されて）、第２ロールの回転方向に走行し、シート状ポリカーボネートと、可撓性サポートは、第１ロールと第２ロールの表面が最も接近する箇所を基準として、第２ロールの回転角度が、４５〜１５０°である箇所で離れること；及び
第３ロールは、第２ロールと平行で、第１ロールの反対側に配置され、
シート状ポリカーボネートは、第２ロールと第３ロールの間を通り、第３ロールの円周方向の少なくとも一部で支持され、第３ロールは、シート状ポリカーボネートを引き取るように回転すること、
を含む、ポリカーボネート導光板の製造方法を提供する。【００１２】
本発明は一の態様において、
第１ロールの表面は、弾性を有する、導光板の製造方法を提供する。【００１３】
本発明は、他の態様において、
（ｉ）シート状ポリカーボネートに接する可撓性シートの表面は、鏡面であり（鏡面処理されており）、シート状ポリカーボネートの片面にパターンが形成される、又は
（ｉｉ）シート状ポリカーボネートに接する可撓性シートの表面に、予めパターン形状が形成され、シート状ポリカーボネートの両面にパターンが形成される、導光板の製造方法を提供する。【００１４】
本発明は、他の要旨において、上述の製造方法で製造された、片面又は両面にパターンが形成された、ポリカーボネート導光板を提供する。【００１５】
本発明は、好ましい要旨において、上述の製造方法で製造されたポリカーボネート導光板を有する表示デバイスを提供する。【００１６】
本発明は、更なる要旨において、ＭＶＲ（メルトボリュームフローレイト：３００℃、１．２ｋｇ）が、１０〜９０であり、重量平均分子量（Ｍｗ）が、１６０００〜２７０００であるポリカーボネートでできている、１００〜６００μｍの厚さを有する、ポリカーボネート導光板を提供する。【００１７】
本発明は、更なる好ましい要旨において、上述のポリカーボネート導光板を有する表示デバイスを提供する。
【発明の効果】
【００１８】
本発明の製造方法は、上述のような特徴を有するので、形状形成性が向上し（形状が形成されたロールからポリカーボネートへの形状の転写性が向上し）、導光板の表面に所望の精密な形状を形成したポリカーボネート導光板を製造することが可能となる。このことによって、より強度が高く、より取り扱いやすく、より高輝度の導光板をより低価格で製造することができ、更に高輝度なバックライトを製造することができる。また、厚さが６００μｍ以下の導光板を製造することができるので、より薄型で、より軽量のバックライトをより低価格で製造することができる。【００１９】
第１ロールの表面は、弾性を有する場合、形状形成性（転写率）がより向上し、より高輝度の転写板を製造することができる。【００２０】
可撓性シートの表面が鏡面の場合、片面にパターンが形成された導光板を製造することができ、可撓性シートの表面が、パターン形成されている場合、両面にパターンが形成された導光板を製造することができる。【００２１】
ＭＶＲ（メルトボリュームフローレイト：３００℃、１．２ｋｇ）が、１０〜９０であり、重量平均分子量（Ｍｗ）が、１６０００〜２７０００であるポリカーボネートでできているポリカーボネート導光板は、強度が高く、より取り扱いやすく、より高輝度の導光板であり得、更に、厚さが１００〜６００μｍなので、より薄型で、より軽量のバックライトであり得る。
【図面の簡単な説明】
【００２２】
【図１】図１は、本発明の形態のポリカーボネート導光板の製造方法を模式的に示す。
【図２】図２は、導光板に形成されるドットパターンを模式的に示す。
【図３】図３は、導光板に形成される三角柱が側面を導光板の平面と接するように配置される溝状又はライン状パターンを模式的に示す。
【発明を実施するための形態】
【００２３】
以下、添付した図面を参照しながら、本発明の実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２４】
なお、以下の説明は、当業者が本発明を充分に理解するために提供されるので、これらの説明によって、特許請求の範囲に記載の主題を限定することを意図すると解釈されるべきではない。
【００２５】
本発明の形態の発明は、ポリカーボネート導光板の製造方法を提供する。
本明細書において、「導光板」とは、側方から入れた光を拡散させて、表面から光を出射する、一般的に導光板として理解されるものをいう。
導光板は、通常、例えば、スマートフォン、携帯電話、モバイル端末、携帯情報端末（ＰＤＡ）、タブレット型パーソナルコンピューター（ＰＣ）、ノート型ＰＣ、車載用インストルメントパネル、ＰＣ用表示モニター等の液晶表示パネルのバックライト、及び例えば、スマートフォン、携帯電話、モバイル端末、携帯情報端末（ＰＤＡ）、タブレット型パーソナルコンピューター（ＰＣ）、ノート型ＰＣ等のキーボードのバックライト等の照明装置内部で使用される。
【００２６】
本発明の形態の「ポリカーボネート導光板」とは、ポリカーボネートを用いて製造された導光板をいう。
本発明の形態の「ポリカーボネート導光板」は、透明で、自立性を有するポリカーボネート（カーボネート系樹脂）を、熱可塑性樹脂として使用して製造される。ポリカーボネートは、通常、ポリカーボネートとして使用され、本発明が目的とするポリカーボネート導光板を得ることができる限り特に制限されることはなく、適宜、添加剤等を含むことができる。
【００２７】
ポリカーボネートのＭＶＲ（メルトボリュームフローレイト：３００℃、１．２ｋｇ）は、１０〜９０であることが好ましく、１５〜６０であることがより好ましい。ポリカーボネートのＭＶＲは、ＪＩＳ  Ｋ７２１０によって、測定する。
【００２８】
ポリカーボネートの重量平均分子量（Ｍｗ）は、１６０００〜２８０００であることが好ましく、１８０００〜２５２００であることがより好ましい。
ポリカーボネートの重量平均分子量（Ｍｗ）は、ゲルパーミエーションクロマトグラフィー（ＧＰＣ）装置で測定して得た値を、単分散分子量ポリスチレンで換算して得た。より具体的には、日本ウォーターズ社製Ａｌｌｉａｎｃｅ ＨＰＬＣ ＳｙｓｔｅｍをＧＰＣ装置として用いて、ＵＶ検出器を用いてクロマトグラムを測定した。ＧＰＣカラムとして、アジレント・テクノロジー社製のＰＬｇｅｌ ５μｍ Mｉｘｅｄ−Ｃを用いた。試料をテトラヒドロフランに溶解して、１ｍｌ／ｍｉｎの流速で、４０℃のカラム温度にて流した。測定値を、単分散分子量ポリスチレンによる検量線で換算して、Ｍｗを得た。
【００２９】
本発明の形態のポリカーボネート導光板の製造方法は、
まず始めに、ポリカーボネートを加熱溶融し、ダイから押し出して、溶融状態のシート状ポリカーボネートを得る。
ダイから押し出されるポリカーボネートの温度は、２３０〜２９０℃であることが好ましく、２４０〜２８０℃であることがより好ましく、２５０〜２７０℃であることが特に好ましい。ダイから押し出されるポリカーボネートの温度が、２３０〜２９０℃である場合、流動性が高くて、転写率がより向上するので好ましい。
ダイは、本発明が目的とする導光板を製造することができる限り、特に制限されることはないが、Ｔダイを例示することができる。
【００３０】
次に、可撓性サポートを支持する第1ロールと、表面に予め形成されたパターンを有する第２ロールを準備し、第１ロールと第２ロールの中心軸同士が平行になるように配置する。可撓性サポートを、第１ロールと第２ロールとの間を通り、第２ロールの円周方向の少なくとも一部に巻き付けられるように配置する。
第１ロールと第２ロールは、可撓性サポートと第２ロールの間に、溶融状態のシート状ポリカーボネートを挟みながら、シート状ポリカーボネートに可撓性サポートを伴走させながら回転して、溶融状態のシート状ポリカーボネートを、第２ロールに押しつける。
【００３１】
第２ロールに押しつけられることで、第２ロールの表面に形成された形状が転写されて、溶融状態のシート状ポリカーボネートの片面にパターンが形成される。
シート状ポリカーボネートと接する面にパターンが形成された可撓性サポートを用いると、更に、可撓性サポートの表面に形成された形状が転写されて、溶融状態のシート状ポリカーボネートの両面にパターンが形成される。パターンの形状は、両面とも同じでも、異なっていてもよい。
【００３２】
従って、（ｉ）シート状ポリカーボネートに接する可撓性シートの表面は、鏡面であり（又は鏡面処理されており）、シート状ポリカーボネートの片面にパターンが形成される、又は
（ｉｉ）シート状ポリカーボネートに接する可撓性シートの表面に、予めパターン形状が形成され、シート状ポリカーボネートの両面にパターンが形成される、導光板の製造方法も提供される。
【００３３】
更に、第２ロールに押しつけられたシート状ポリカーボネートは、可撓性サポートによって、第２ロールの表面に支持されて、保圧されて（又は圧力が落ちないように、圧力が保たれながら）、第２ロールの回転方向に走行し、溶融状態のシート状ポリカーボネートは冷却されて好ましくは固化し、シート状ポリカーボネートと、可撓性サポートは、第１ロールと第２ロールの表面が最も接近する箇所を基準として、第２ロールの回転方向に４５〜１５０°の回転角度の箇所で、離れる。
【００３４】
第１ロールと第２ロールの表面が最も接近する箇所を基準として、固化したシート状ポリカーボネートと、可撓性サポートが離れる箇所の、第２ロールの回転角度は、４５〜１５０°であることが好ましく、５０〜１３５°であることがより好ましく、６０〜１２０°であることが特に好ましい。
第１ロールと第２ロールの表面が最も接近する箇所を基準として、固化したシート状ポリカーボネートと、可撓性サポートが離れる箇所の、第２ロールの回転角度は、４５〜１５０°であることが、形状のより正確な転写をもたらし、転写性をより向上させること、可撓性シートとシート状ポリカーボネートの剥離をより容易に行うことから、好ましい。
【００３５】
第１ロールの温度は、５〜４０℃であることが好ましく、５〜３５℃であることがより好ましく、１０〜３０℃であることが特に好ましい。
第２ロールの温度は、１１０〜１８０℃であることが好ましく、１２０〜１７０℃であることがより好ましく、１３０〜１６０℃であることが特に好ましい。
第１ロールの温度は、５〜４０℃であり、第２ロールの温度は、１１０〜１８０℃である場合、形状のより正確な転写をもたらし、転写性をより向上させること、可撓性シートとシート状ポリカーボネートの剥離をより容易に行うことから、好ましい。
【００３６】
第１ロール及び第２ロールの周囲の温度は、いわゆる室温（５〜３５℃）であることが好ましい。
【００３７】
シート状ポリカーボネートから離れた可撓性サポートは、適切に取り扱われる限り、その取り扱いについて、特に限定されない。例えば、巻き取り機で巻き取る方式、再び第１ロールにもどして、第１ロールと第２ロールの間に導入するように戻す方式などがある。可撓性サポートとして、樹脂フィルムを用いる場合、可撓性サポートを巻き取り機で巻き取る方式を用いることが好ましい。
【００３８】
更に、第３ロールを、第２ロールと平行で（第３ロールと第２ロールの中心軸同士が平行であり）、第１ロールの反対側に配置することが好ましい。
そして、形状が形成されたシート状ポリカーボネートは、第２ロールと第３ロールの間を通り、第３ロールの円周方向の少なくとも一部で支持され、第３ロールは、シート状ポリカーボネートを引き取るように回転する。
第３ロールと第２ロールの間で、シート状ポリカーボネートを加圧する（ニップする）必要はなく、第３ロールと第２ロールの間隔は、開いていることが好ましい。その間隔は、第３ロールが、その少なくとも一部でシート状ポリカーボネートを支持することができ、引き取ることができれば、特に制限されることはない。
【００３９】
本発明の形態の「可撓性サポート」とは、可撓性を有し、シート状の形態を有し、シート状ポリカーボネートを第２ロールに対して支持することができ、本発明が目的とするポリカーボネート導光板を製造することができる限り、特に限定されるものではない。
【００４０】
可撓性サポートとして、例えば、ポリエステル系樹脂フィルム、アクリル系樹脂フィルム、ポリカーボネート系樹脂フィルム等の樹脂フィルム、ステンレス系金属薄板、ニッケル系金属薄板、表面ニッケル系鍍金処理銅系金属薄板、表面クロム系鍍金処理銅系金属薄板等の金属薄板を使用することができる。
可撓性サポートは、樹脂フィルムが好ましく、ポリエステル系樹脂フィルムがより好ましく用いられる。
【００４１】
可撓性サポートは、その一面に予め形状を形成することができる。そのような可撓性サポートを用いると、両面に形状が形成された導光板を製造することができる。本発明の形態の両面に形状が形成された導光板を製造することができる限り、一面に予め形状を形成された可撓性サポートは特に制限されることはない。
【００４２】
一面に予め形状を形成した可撓性サポートとして、例えば、上述の可撓性サポートの一面に形状を形成したサポートを例示することができる。そのような形状が形成された可撓性サポートとして、例えば、ポリエステル系樹脂フィルム、アクリル系樹脂フィルム、ポリカーボネート系樹脂フィルム等の樹脂フィルムの表面にアクリル系光硬化樹脂等の光硬化性樹脂を使用して形状を形成した樹脂フィルム、ステンレス系金属薄板、ニッケル系金属薄板、銅系金属薄板等の金属薄板の表面にレーザー加工法、鍍金法、切削加工法、エッチング法等の方法を用いて形状を形成した金属薄板を例示することができる。
一面に予め形状を形成した可撓性サポートとして、光硬化性樹脂を使用して形状を形成した樹脂フィルムが好ましく、ポリエステル系樹脂フィルムの表面にアクリル系光硬化樹脂を使用して形状を形成した樹脂フィルムがより好ましい。
【００４３】
本発明の形態の第１ロール、第２ロール及び第３ロールは、通常、樹脂の押し出し成形で使用されるロールであり、本発明の導光板を製造することができる限り、特に制限されることはない。
更に、第１ロール〜第３ロールは、いずれも金属でできており、表面も金属であっても、他の材料であっても良い。第１ロールの表面は、一般的に鏡面であること（又は鏡面処理されていること）が好ましい。第２ロールの表面は、形状が形成されている。第３ロールの表面は、一般的に鏡面であることが好ましい。
第１ロール〜第３ロールの配置は、特に限定されることはないが、水平配置、垂直配置などがあり、水平配置が好ましい。
【００４４】
本発明の形態の第１ロールは、その表面は弾性を有することが好ましい。
第１ロールの弾性は、ＪＩＳ  Ｋ６２５３に規定するデュロメータ硬さが、タイプＡデュロメータの測定値で、４０〜８５であることが好ましく、５０〜８５であることがより好ましく、６０〜８０であることが特に好ましい。
第１ロールの表面が弾性を有する場合、形状のより正確な転写をもたらし、転写性をより向上させること、更に、製造条件の変動を受けにくくなり、製造条件の変動を吸収し、より安定に製造することができることから、好ましい。
【００４５】
第１ロールの表面に弾性を与えるために、その表面を弾性体で覆うことができる。第１ロールに支持される可撓性シートと、第２ロールとの間で、Ｔダイから押し出された溶融されたポリカーボネートを挟んで、加圧するときに、弾性変形する弾性体であれば特に限定されることはない。第１ロールの表面は、シリコン系弾性樹脂、ニトリルブチルゴム系弾性樹脂等から選択される少なくとも１種の弾性体で覆われることが好ましく、シリコン系弾性樹脂から選択される少なくとも１種で覆われることがより好ましい。
【００４６】
本発明の形態の第２ロールは、上述したように、その表面に、導光板に転写される形状が形成されている。第２ロールに形成される形状は、導光板に使用されるパターンであれば、特に制限されることはないが、例えば、ドットパターン、マイクロレンズパターン等が好ましい。
【００４７】
本発明の形態のポリカーボネート導光板の厚さは、１００〜６００μｍであることが好ましく、１２５〜４００μｍであることがより好ましく、１５０〜３００μｍであることが特に好ましい。
ポリカーボネート導光板の厚さが、１００〜６００μｍである場合、より薄く、より軽量でありながら、その強度を維持することができ、実際の使用が可能で有り好ましい。
尚、ポリカーボネート導光板の厚さは、パターン形成部分の厚さを含まない部分をいう。
【００４８】
パターンは、パターンが形成されていない導光板の部分を基準に凸状と凹状の２種類があり得るが、凸の形状が好ましい。
例えば、図２に、導光板に形成されるドットパターンを模式的に示す。
更に、図３に、三角柱がその側面を導光板の平面と接するように配置される、導光板に形成されるライン状又は溝状のパターンを模式的に示す。
【００４９】
パターンが形成されていない導光板の部分と接するパターンの面について、その面の最も広い部分の寸法を、そのパターンの「幅（ｗ）」という。
パターンが形成されていない導光板の部分と接するパターンの面について、その面から垂直方向の最も高い部分の寸法を、そのパターンの「高さ（ｈ）」という。
パターンの形状は、最も大きな寸法が、一般的には１００μｍ以下であり、好ましくは５０μｍ以下であり、他の寸法は、その１０％以上である。
【００５０】
但し、パターンが、溝状又はライン状等の一つの方向の部分が他の方向の部分と比較して極めて長い寸法を有する形状である場合（後述する、三角柱がその側面を導光板の平面と接するように配置されるパターンの場合）、その溝方向又はライン方向の部分の寸法は考慮しない。その溝方向又はライン方向と垂直な方向で、シート状ポリカーボネートの平面と平行な方向の部分の寸法を「幅（ｗ）」という。その溝方向又はライン方向と垂直な方向で、シート状ポリカーボネートの平面と垂直な方向の部分の寸法を「高さ（ｈ）」という。この「幅」と「高さ」の中で、最も大きな寸法が、一般に１００μｍ以下であり、好ましくは５０μｍ以下である。
【００５１】
本発明の形態の製造方法は、形成されるパターンの転写率は、形成されるパターンの底面の幅の転写率と高さの転写率の両方を考慮して検討する。ここで、形成されるパターンの幅と高さとは、上述した通りである。
例えば、ドット形状であれば、およそ半球状であろうから底面の幅とは、円形状の底面の中で最大の径をいい、高さとは実質的に最も高い部分の高さをいう。
例えば、ロールの表面と平行方向に、三角柱がその側面を接するように配置されるライン状又は溝状のパターンであれば、三角柱の側面は極めて細長い長方形なので、その幅とは、三角柱の側面の短い辺の長さをいい、高さとは三角柱の底面の三角形の一辺から対向する頂点までの高さをいう。
【００５２】
ドットパターンであれば、ドット形状の円形の底面の径の転写率が、９０〜１００％であることが好ましく、９２〜１００％であることがより好ましく、９５〜１００％であることが特に好ましい。ドット形状の高さの転写率が、８０〜１００％であることが好ましく、８５〜１００％であることがより好ましく、９０〜１００％であることが特に好ましい。以下、これを転写率１ともいう。
ドット形状の円形の底面の径の転写率が、９０〜１００％であり、ドット形状の高さの転写率が、８０〜１００％である場合、より高輝度の導光板を製造することができ好ましい。
【００５３】
ロールの表面と平行方向に、三角柱がその側面を接するように配置されるライン状又は溝状のパターンであれば、三角柱の側面の短い辺の長さの転写率が、９０〜１００％であることが好ましく、９２〜１００％であることがより好ましく、９５〜１００％であることが特に好ましい。三角柱の底面の三角形の一辺から対向する頂点までの高さの転写率が、７０〜１００％であることが好ましく、８０〜１００％であることがより好ましく、９０〜１００％であることが特に好ましい。以下、これを転写率２ともいう。
三角柱の側面の短い辺の長さの転写率が、９０〜１００％であり、三角柱の底面の三角形の一辺から対向する頂点の高さの転写率が、７０〜１００％である場合、より高輝度の導光板を製造することができ好ましい。
【００５４】
本発明の態様の製造方法を、添付した図１を参照して、より具体的に詳細に説明する。
図１は、本発明の形態の導光板の製造方法を模式的に示す。
第１ロール１０、第２ロール２０及び第３ロール３０の３本のロールが、その順番に、それらの中心軸について平行に配置されている。
可撓性サポート４０は、巻きだしロール５０から巻き出され、第１ロール１０に支持され、第１ロール１０と第２ロール２０の間を通り、第２ロールに支持された後、第２ロールから離れて、ロール５２及びロール５４に導かれ、巻き込みロール５６で、巻かれる。  第１ロール１０の表面は、鏡面である（又は鏡面処理されている）。第１ロールの表面は弾性を有していてもよい。
第２ロール２０は、その表面に形状が形成されている。
第３ロール３０の表面は、鏡面である（又は鏡面処理されている）。
【００５５】
溶融されたポリカーボネートは、Ｔダイ６０から、溶融したシート状ポリカーボネート７０として押し出される。シート状ポリカーボネート７０は、第１ロール１０と第２ロール２０が回転して、可撓性サポート４０と第２ロール２０の間で、可撓性サポートを一緒に伴って、挟まれながら加圧される。シート状ポリカーボネート７０は、第２ロールに押しつけられて、第２ロール２０の形状がシート状ポリカーボネート７０に転写される。
【００５６】
第２ロール２０に押しつけられたシート状ポリカーボネート７０は、可撓性サポート４０によって、第２ロール２０の表面に支持されながら、第２ロール２０の回転方向に走行する。その間シート状ポリカーボネート７０は固化することが好ましい。シート状ポリカーボネート７２と、可撓性サポート４０は、第１ロール１０と第２ロール２０の表面が最も接近する箇所を基準として、第２ロール２０の回転方向に４５〜１５０°の回転角度（θ）の箇所で、離れる。
【００５７】
可撓性サポート４０は、ロール５２及び５４を通り、巻き込みロール５６で巻かれる。可撓性サポート４０は、巻き込みロール５６で巻くことなく、例えば巻き出しロール５０に戻すこともできる。
【００５８】
可撓性サポート４０が離れたシート状ポリカーボネート７２は、第２ロール２０の表面上を更に走行し、第２ロール２０と第３ロール３０の間を通り、第３ロール３０の円周方向の少なくとも一部で支持される。第３ロール３０は、シート状ポリカーボネート７２を引き取るように回転する。シート状ポリカーボネート７２は、別のロール（図示せず）で巻き取ることができる。
【００５９】
本発明は、上述の製造方法で製造された、片面又は両面にパターンが形成された、ポリカーボネート導光板を提供する。
更に、本発明は、上述の製造方法で製造されたポリカーボネート導光板を有する表示デバイスを提供する。
【００６０】
本発明は、ＭＶＲ（メルトボリュームフローレイト：３００℃、１．２ｋｇ）が、１０〜９０であり、重量平均分子量（Ｍｗ）が、１６０００〜２８０００であるポリカーボネートでできている、１００〜６００μｍの厚さを有する、ポリカーボネート導光板を提供する。
本発明は、上述のポリカーボネート導光板を有する表示デバイスを提供する。
【００６１】
本発明の形態のポリカーボネート導光板は、例えば、液晶表示パネルのバックライト、及びキーボードのバックライト等の照明装置内部で使用され、本発明は、そのような照明装置を提供する。
【００６２】
更に、そのような照明装置は、例えば、スマートフォン、携帯電話、モバイル端末、携帯情報端末（ＰＤＡ）、タブレット型パーソナルコンピューター（ＰＣ）、ノート型ＰＣ、車載用インストルメントパネル、ＰＣ用表示モニター等の表示デバイスとして使用され、本発明は、そのような表示デバイスを提供する。
【実施例】
【００６３】
以下、本発明を実施例及び比較例により具体的かつ詳細に説明するが、これらの実施例は本発明の一態様にすぎず、本発明はこれらの例によって何ら限定されるものではない。
尚、実施例の記載において、特に記載がない限り、溶媒を考慮しない部分を、重量部及び重量％の基準としている。【００６４】
実施例１
スクリューの外径が４０ｍｍφであるノーベント単軸押出機を使用した。リップの有効幅が、４５０ｍｍのＴダイをダイとして使用した。幅が５００ｍｍ、外径が３００ｍｍφで表面がシリコンゴムで覆われた弾性ロール（第１ロール）、外径が５０μｍ、深さが５μｍのドット形状をロールの表面にランダムに形成して配置した、幅が５００ｍｍ、外径３００ｍｍφの金属ロール（第２ロール）、表面が鏡面で幅が５００ｍｍ、外径３００ｍｍφの金属ロール（第３ロール）の３本のロールを水平に、各々の中心軸の方向が平行になるように配置して冷却ロールユニットとして使用した。【００６５】
熱可塑性透明樹脂としてポリカーボネート樹脂（住化スタイロンポリカーボネート社製、重量平均分子量（Ｍｗ）：２１４００、ＭＶＲ：２９）を用いた。
可撓性サポートとして、厚さが０．１２５ｍｍのポリエステルフィルムにアクリル系光硬化樹脂を用いてピッチ２５μｍ、深さ７μｍの三角柱形状を表面に平行に形成したシートを用いた。【００６６】
２５０〜２７０℃に溶融したポリカーボネートを、Ｔダイから、溶融したシート状ポリカーボネートとして押し出す。シート状ポリカーボネートは、第１ロールと第２ロールが回転して、可撓性サポートと第２ロールの間で、可撓性サポートを一緒に伴い、挟まれながら加圧され、第２ロールの形状がシート状ポリカーボネートに転写される。【００６７】
シート状ポリカーボネートは、可撓性サポートによって、第２ロールの表面に支持されながら、第２ロールの回転方向に走行し、シート状ポリカーボネートは固化し、第１ロールと第２ロールの表面が最も接近する箇所を基準として、第２ロールの回転角度が、９０°である箇所で、固化したシート状ポリカーボネートと、可撓性サポートは、離れる。可撓性サポートは、ロールを通り、巻き込みロールで巻きとる。【００６８】
第１ロールの温度は、１０〜３０℃であり、第２ロールの温度は、１４０〜１６０℃である。第１ロール及び第２ロールの周囲の温度は、室温である。【００６９】
製造したポリカーボネート導光板の厚さは、０．２５０ｍｍである。導光板の表面をキーエンス社製デジタルマイクロスコープＶＨＸ−２０００型（商品名）で観察して、転写率（転写率１）を測定した結果、ドット形状の底面の径の転写率は９７％〜１００％であり、ドット形状の高さの転写率は９２％〜９８％であった。
表面と平行方向に、三角柱がその側面を接するように配置される溝状又はライン状パターンについて転写率（転写率２）を測定した結果、三角柱の側面の短い辺の長さの転写率が、９８〜１００％であり、三角柱の底面の三角形の一辺から対向する頂点への高さの転写率が、９５〜９７％であった。【００７０】
比較例１
実施例１と同様の方法を使用して、ポリカーボネート導光板を製造する。
ただし、溶融状態のシート状ポリカーボネートは、可撓性サポートによって、第２ロールの表面に支持されることなく、シート状ポリカーボネートから、可撓性サポートは離れる。即ち、シート状ポリカーボネートが、可撓性サポートに支持されて走行する、回転角度θは、実質的に０°である。
表面がシリコンゴム弾性ロールに沿って戻して巻き取り機で巻き取り、厚さ０．２５０ｍｍのポリカーボネート導光板を製造した。【００７１】
実施例１と同様にして、導光板の表面を観察して、転写率を測定した結果、ドット形状の底面の径の転写率は９４％〜９７％であり、ドット形状の高さの転写率は５７％〜６９％であった。
表面と平行方向に、三角柱がその側面を接するように配置されるライン状又は溝状のパターンについて、三角柱の側面の短い辺の長さの転写率が、９８〜１００％であり、三角柱の底面の三角形の一辺から対向する頂点の高さの転写率が、６３〜６８％であった。【００７２】
実施例１と同様の方法を用いて、実施例２〜６及び比較例２〜３の導光板を製造する。
ただし、実施例１と、各々異なる部分があり、その詳細と、結果を、まとめて表１〜２に示す。
尚、比較例３では、ポリカーボネートの代わりに、アクリル樹脂（三菱レイヨン株式会社製、ＶＨ６（商品名）、ＭＦＲ＝１．７（ＪＩＳＫ７２１０））を使用した。【００７３】
【表１】
0005973110.tif 000002
【００７４】
【表２】
0005973110.tif 000003
【００７５】
実施例と比較例を検討すると、回転角度が４５〜１５０の間のとき、０．２５０ｍｍという薄さであっても、パターンの高さ方向について、８０％以上の高い転写率で、ポリカーボネート導光板を製造することができることを理解できる。本発明の形態の製造方法は、押出成形方法を用いるので、製造が容易である。更に、一度に両面に形状を形成することができるので、より容易に両面に形状を有するポリカーボネート導光板を製造することができる。【００７６】
以上のように、本発明における技術の例示として、実施の形態を説明した。そのために、詳細な説明を記載した。【００７７】
従って、詳細な説明に記載された構成要素の中には、課題解決のために必須の構成要素のみならず、上記技術を例示するために、課題解決のために必須でない構成要素も含まれ得る。そのため、それらの必須でない構成要素が詳細な説明に記載されていることで、直ちに、それらの必須でない構成要素が必須であると、認定すべきでない。【００７８】
また、上述の実施の形態は、本発明における技術を例示するためのものであるから、特許請求の範囲またはその均等の範囲において種々の変更、置き換え、付加、省略などを行うことができる。
【産業上の利用可能性】
【００７９】
本発明における導光板の製造方法は、従来の射出成形、押出加工による導光板の製造法で樹脂表面に形状を転写する方法では、十分ではなかった転写率を大幅に向上することができ、更に導光板の表面に精密な形状を形成した厚み１００〜６００μｍの導光板を安定して製造することができる。ゆえに、導光板表面に形状を精密に形成した導光板を提供し、バックライトの高輝度を達成することができるので、工業的利用価値は極めて高い。
【符号の説明】
【００８０】
１０：第１ロール
２０：第２ロール
３０：第３ロール
４０：可撓性サポート
５０：可撓性サポート巻だしロール
５２及び５４：ロール
５６：可撓性サポート巻き込みロール
６０：Ｔダイ
７０：溶融状態シート状ポリカーボネート
７２：固化状態シート状ポリカーボネート
ｗ：幅
ｈ：高さ
【要約】
ドットパターンなどの形状を正確に付与することができ、厚さが薄いにもかかわらず、強度が高く、取り扱い易い、現実に使用可能な導光板を製造する。
第１ロールと第２ロールは、可撓性サポートと第２ロールの間に、シート状ポリカーボネートを挟みながら、可撓性サポートを伴走させながら、加圧するように回転して、シート状ポリカーボネートを、第２ロールに押しつけること；
第２ロールに押しつけられたシート状ポリカーボネートは、可撓性サポートによって第２ロールの表面に支持されて、第２ロールの回転方向に走行し、第１ロールと第２ロールの表面が最も接近する箇所を基準として、シート状ポリカーボネートと、可撓性サポートは、第２ロールの回転角度が４５〜１５０°である箇所で離れること
を含む、ポリカーボネート導光板の製造方法である。【図１】
0005973110.tif 000004
【図２】
0005973110.tif 000005
【図３】
0005973110.tif 000006